【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
酸化物換算組成のガラス全質量に対して、質量％で、
Ｌａ２Ｏ３成分を２０％以上６０％以下、及び
Ｂ２Ｏ３成分を５％以上５０％以下
含有し、
１２５０℃におけるガラス融液の粘度η（単位ｄＰａ・ｓ）が１００以下であり、硫黄Ｓを１ｐｐｍ以上３００ｐｐｍ未満含有していることを特徴とする光学ガラス。
【請求項２】
硫黄Ｓを１０ｐｐｍ以上含有していることを特徴とする請求項１に記載の光学ガラス。
【請求項３】
ガラス原料に硫酸塩を含むことを特徴とする請求項１又は請求項２に記載の光学ガラス。
【請求項４】
前記硫酸塩は、硫酸リチウム水和物（Ｌｉ２ＳＯ４・Ｈ２Ｏ）、硫酸ソーダ（Ｎａ２ＳＯ４）、硫酸カリウム（Ｋ２ＳＯ４）、硫酸マグネシウム（ＭｇＳＯ４）、硫酸カルシウム水和物（ＣａＳＯ４・１／２Ｈ２Ｏ）、硫酸ストロンチウム（ＳｒＳＯ４）、硫酸亜鉛水和物（ＺｎＳＯ４・７Ｈ２Ｏ）、硫酸ランタン水和物（Ｌａ２（ＳＯ４）３・９Ｈ２Ｏ）のうちから選ばれる１種であることを特徴とする請求項３に記載の光学ガラス。
【請求項５】
酸化物換算組成のガラス全質量に対して、質量％で、
Ｇｄ２Ｏ３成分を０％以上３０％以下、
Ｙ２Ｏ３成分を０％以上３０％以下、
ＳｉＯ２成分を０％以上３０％以下、
ＺｒＯ２成分を０％以上１０％以下、
ＴｉＯ２成分を０％以上３０％以下、及び
Ｎｂ２Ｏ５成分を０％以上３０％以下
含有することを特徴とする請求項１から請求項４のいずれか１項に記載の光学ガラス。
【請求項６】
酸化物換算組成のガラス全質量に対して、質量％で、Ｓｂ２Ｏ３成分が０．１％以下であることを特徴とする請求項１から請求項５のいずれか１項に記載の光学ガラス。
【手続補正２】
【補正対象書類名】明細書
【補正対象項目名】０００３
【補正方法】変更
【補正の内容】
【０００３】
このため、光学素子を作製する光学ガラスの中でも、特に、光学系全体の軽量化及び小型化を図ることが可能な、高い屈折率（ｎｄ）と高いアッベ数（νｄ）を有する高屈折率低分散ガラスの需要が非常に高まっている。このような高屈折率低分散ガラスとして、ホウ酸−ランタン系の組成を有する光学ガラスが実用化されている。
【手続補正３】
【補正対象書類名】明細書
【補正対象項目名】００２３
【補正方法】変更
【補正の内容】
【００２３】
Ｇｄ２Ｏ３成分は、０％超含有する場合に、ガラスの屈折率を高め、分散値（アッベ数）を大きくする成分であり、ガラス中の任意成分である。特に、Ｇｄ２Ｏ３成分の含有率を３０％以下にすることで、ガラスの耐失透性を高めつつ所望の光学数を得ることが可能である。従って、酸化物換算組成のガラス全物質量に対するＧｄ２Ｏ３成分の含有率は、好ましくは３０％、より好ましくは２０％、最も好ましくは１５％を上限とする。一方、酸化物換算組成のガラス全質量に対するＧｄ２Ｏ３成分の含有率は、好ましくは０％超、より好ましくは３％、最も好ましくは５％を下限とする。Ｇｄ２Ｏ３成分は、原料として例えばＧｄ２Ｏ３、ＧｄＦ３等を用いてガラス内に含有できる。
【手続補正４】
【補正対象書類名】明細書
【補正対象項目名】００２４
【補正方法】変更
【補正の内容】
【００２４】
Ｙ２Ｏ３成分は、０％超含有する場合に、ガラスの屈折率を高め、分散値（アッベ数）を大きくする成分であり、ガラス中の任意成分である。特に、Ｙ２Ｏ３成分の含有率を３０％以下にすることで、ガラスの耐失透性を高めつつ所望の光学数を得ることが可能である。従って、酸化物換算組成のガラス全物質量に対するＹ２Ｏ３成分の含有率は、好ましくは３０％、より好ましくは２０％、最も好ましくは１５％を上限とする。一方、酸化物換算組成のガラス全質量に対するＹ２Ｏ３成分の含有率は、好ましくは０％超、より好ましくは３％、最も好ましくは５％を下限とする。Ｙ２Ｏ３成分は、原料として例えばＹ２Ｏ３、ＹＦ３等を用いてガラス内に含有することができる。
【手続補正５】
【補正対象書類名】明細書
【補正対象項目名】００２８
【補正方法】変更
【補正の内容】
【００２８】
ＴｉＯ２成分は、０％超含有する場合に、ガラスの屈折率及び分散値（アッベ数）を高め、且つガラスの化学的耐久性を高める成分であり、本発明の光学ガラスの任意成分である。特に、ＴｉＯ２成分を含むことで、高屈折率を得ることができ、且つ所望の分散値（アッベ数）を得ることができる。一方、ＴｉＯ２成分の含有率を３０％以下にすることで、過剰な含有による失透を抑制し、かつ透過率の劣化を抑えることができる。従って、酸化物換算組成のガラス全質量に対するＴｉＯ２成分の含有率は、好ましくは０％超を下限とする。ガラスの分散値（アッベ数）を特に高めることができる観点からも、酸化物換算組成のガラス全質量に対するＴｉＯ２成分の含有率は、好ましくは０％超、より好ましくは１％、最も好ましくは３％を下限とする。一方、酸化物換算組成のガラス全質量に対するＴｉＯ２成分の含有率は、好ましくは３０％、より好ましくは２０％、最も好ましくは１０％を上限とする。ＴｉＯ２成分は、原料として例えばＴｉＯ２等を用いてガラス内に含有できる。
【手続補正６】
【補正対象書類名】明細書
【補正対象項目名】００２９
【補正方法】変更
【補正の内容】
【００２９】
Ｎｂ２Ｏ５成分は、０％超含有する場合に、ガラスの屈折率及び分散値（アッベ数）を高める成分であり、本発明の光学ガラスの任意成分である。特に、Ｎｂ２Ｏ５成分を含ませることで、高屈折率を得ることができ、且つ所望の分散値（アッベ数）を得ることができる。一方、Ｎｂ２Ｏ５成分の含有率を３０％以下にすることで、ガラスの安定性を高めることで耐失透性を高めることができる。従って、酸化物換算組成のガラス全質量に対するＮｂ２Ｏ５成分の含有率は、好ましくは０％超、より好ましくは１％、最も好ましくは３％を下限とし、好ましくは３０％、より好ましくは２０％、最も好ましくは１０％を上限とする。Ｎｂ２Ｏ５成分は、原料として例えばＮｂ２Ｏ５等を用いてガラス内に含有できる。
【手続補正７】
【補正対象書類名】明細書
【補正対象項目名】００３２
【補正方法】変更
【補正の内容】
【００３２】
Ｙｂ２Ｏ３成分は、０％超含有する場合に、ガラスの屈折率を高め、分散値（アッベ数）を大きくする成分であり、本発明の光学ガラス中の任意成分である。特に、Ｙｂ２Ｏ３成分の含有量を１５％以下にすることで、ガラスの所望の光学恒数が得易くなるとともに、ガラスの耐失透性を高めることができる。従って、酸化物換算組成のガラス全質量に対するＹｂ２Ｏ３成分の含有量は、好ましくは１５％、より好ましくは１０％、最も好ましくは５％を上限とする。Ｙｂ２Ｏ３成分は、原料として例えばＹｂ２Ｏ３等を用いてガラス内に含有することができる。
【手続補正８】
【補正対象書類名】明細書
【補正対象項目名】００３４
【補正方法】変更
【補正の内容】
【００３４】
ＷＯ３成分は、０％超含有する場合に、ガラスの屈折率を上げ、ガラスの分散値（アッベ数）を高める成分であり、本発明の光学ガラス中の任意成分である。特に、ＷＯ３成分の含有率を２０％以下にすることで、ガラスの耐失透性を高めるとともに、短波長の可視光に対するガラスの透過率の低下を抑えることができる。従って、酸化物換算組成のガラス全質量に対するＷＯ３成分の含有率は、好ましくは２０％、より好ましくは１０％、最も好ましくは５％を上限とする。
【手続補正９】
【補正対象書類名】明細書
【補正対象項目名】００７４
【補正方法】変更
【補正の内容】
【００７４】
また、本発明の実施例の光学ガラスは、いずれもアッベ数（νｄ）が２０以上、より詳細には２４．４以上であるとともに、このアッベ数（νｄ）は６０以下、より詳細には５３．９４以下であり、所望の範囲内であった。一方で、比較例のガラスも、アッベ数（νｄ）は２７．７であった。このため、本発明の実施例の光学ガラスは、比較例と同等の高いアッベ数（νｄ）が得られることが明らかになった。